(57)【要約】【課題】  防湿性と防水性を兼ね備える防湿性紙とその製造方法を提供することを課題とする。【解決手段】  紙基材と、該紙基材の少なくとも一方の面に位置する塗工層と、を備えた防湿性紙であり、透湿度が５０ｇ／ｍ２・２４ｈ以下であり、塗工層の表面における直径５０μｍ以上のブリスターの存在頻度が３０個／ｃｍ２以下である。前記紙基材は、単層紙であり、あるいは、多層抄きされた紙基材である。前記塗工層の塗工量は、２０ｇ／ｍ２以下である。また、前記紙基材の坪量は、１０ｇ／ｍ２以上、７５０ｇ／ｍ２以下である。【選択図】なし【特許請求の範囲】
【請求項１】
紙基材と、該紙基材の少なくとも一方の面に位置する塗工層と、を備え、透湿度が５０ｇ／ｍ２・２４ｈ以下であり、前記塗工層の表面における直径５０μｍ以上のブリスターの存在頻度が３０個／ｃｍ２以下であることを特徴とする防湿性紙。
【請求項２】
前記紙基材は、単層紙であることを特徴とする請求項１に記載の防湿性紙。
【請求項３】
前記紙基材は、多層抄きされた紙基材であることを特徴とする請求項１に記載の防湿性紙。
【請求項４】
前記塗工層の塗工量は、２０ｇ／ｍ２以下であることを特徴とする請求項１乃至３のいずれかに記載の防湿性紙。
【請求項５】
前記紙基材の坪量は、１０ｇ／ｍ２以上、７５０ｇ／ｍ２以下であることを特徴とする請求項１乃至４のいずれかに記載の防湿性紙。
【請求項６】
紙基材の少なくとも一方の面に、輪郭塗工方式により塗工剤を塗工する塗工工程と、塗工された前記塗工剤を乾燥して塗工層とする乾燥工程と、を有し、前記乾燥工程では、乾燥工程出口の塗工層温度が１２０℃未満となるように調整することを特徴とする防湿性紙の製造方法。
【請求項７】
前記塗工工程では、塗工量が２０ｇ／ｍ２以下となるように塗工剤を塗工することを特徴とする請求項６に記載の防湿性紙の製造方法。
【発明の詳細な説明】
【技術分野】
【０００１】
本発明は、防湿性紙に係り、特に防水性を兼ね備えた防湿性紙とその製造方法に関する。
【背景技術】
【０００２】
従来から、種々の物品を包装するために、紙基材を用いた種々の形態からなる紙製容器や梱包材等が使用されている。一般に、紙製の容器や梱包材は、紙基材をベース素材とすることから、水蒸気等の透過が極めて容易であり、包装している物品から発生する湿気による強度低下を来すことがある。また、包装、梱包の対象となる物品によっては、外部から侵入する水蒸気等を著しく嫌うものがある。更に、チルド製品等のように氷を一緒に入れて輸送する場合、紙製の容器や梱包材が防水性を具備する必要がある。
【０００３】
このため、紙基材の表面に、撥水性を有するワックス組成物を塗工してワックス層を形成する方法、ポリエチレンフィルム、ポリプロピレンフィルム等をラミネートして樹脂被膜を形成する方法が提案されている。
【０００４】
また、紙の少なくとも片面に、ワックスエマルジョンおよび水不溶性合成樹脂エマルジョンと共に界面活性剤を加えた混合液を塗布後、加熱処理を施して、最外層に界面活性剤の層を形成した防湿紙（特許文献１）が知られている。また、基紙の少なくとも片面に、少なくとも２層の塗工層を有し、最表面に位置する塗工層はワックスを封入したマイクロカプセルを含有し、塗工量が固形分換算０．５ｇ／ｍ２以上２．５ｇ／ｍ２以下であり、この最表面の塗工層と基紙との間に位置する塗工層はアクリル系共重合体および／またはスチレン系共重合体を含有する防湿ライナー（特許文献２）が知られている。
【先行技術文献】
【特許文献】
【０００５】
【特許文献１】特開平１０−２６６０９６号公報
【特許文献２】特開２０１１−１６２８９９号公報
【発明の概要】
【発明が解決しようとする課題】
【０００６】
しかし、ワックス層を形成する方法では、単にワックス組成物を１層塗工しても、透湿度を十分に抑制することは困難であり、透湿度を十分に抑制するためにはワックス組成物を多数回塗工することが必要となり、工程が著しく煩雑なものであった。また、樹脂被膜を形成する方法では、ラミネート加工が必要で工程が煩雑となり、更に、樹脂被膜を形成した紙または板紙は、使用後に古紙として回収使用する際の離解性が著しく悪く、再利用化が困難であった。
【０００７】
また、最外層に界面活性剤の層を形成した防湿紙や、少なくとも２層の塗工層を有する防湿ライナは、防湿性は良好であるものの防水性を兼ね備えるものではなく、例えば、チルド製品等のように氷を入れて輸送する容器、梱包材としての使用が困難であった。
【０００８】
本発明はこのような事情に鑑みてなされたもので、防湿性と防水性を兼ね備える防湿性紙とその製造方法を提供することを課題とする。
【課題を解決するための手段】
【０００９】
本発明者らは、紙基材への塗工剤の塗工のみで防湿性、防水性を付与することを鋭意検討する中で、塗工剤を塗工して形成した塗工層の表面に微細な膨れ、気泡（以下、「ブリスター」とも記す）が存在すると防湿性、防水性に影響を及ぼすことを見出し、本発明を創出した。
【００１０】
即ち、上記課題を解決するための請求項１に係る発明は、紙基材と、該紙基材の少なくとも一方の面に位置する塗工層と、を備え、透湿度が５０ｇ／ｍ２・２４ｈ以下であり、前記塗工層の表面における直径５０μｍ以上のブリスターの存在頻度が３０個／ｃｍ２以下であることを特徴とする防湿性紙である。
【００１１】
一実施形態においては、前記紙基材は、単層紙である。また、前記紙基材は、多層抄きされた紙基材である。また、前記塗工層の塗工量は、２０ｇ／ｍ２以下である。また、前記紙基材の坪量は、１０ｇ／ｍ２以上、７５０ｇ／ｍ２以下である。
【００１２】
上記課題を解決するための請求項６に係る発明は、紙基材の少なくとも一方の面に、輪郭塗工方式により塗工剤を塗工する塗工工程と、塗工された前記塗工剤を乾燥して塗工層とする乾燥工程と、を有し、前記乾燥工程では、乾燥工程出口の塗工層温度が１２０℃未満となるように調整することを特徴とする防湿性紙の製造方法である。
【００１３】
一実施形態においては、前記塗工工程で、塗工量が２０ｇ／ｍ２以下となるように塗工剤を塗工する。
【発明の効果】
【００１４】
本発明に係る防湿性紙は上記のとおりのものであって、防湿性と共に防水性を備えており、これにより、湿気や水分と接触する用途において強度低下が抑制されるという効果がある。また、本発明に係る防湿性紙の製造方法は上記のとおりのものであって、防湿性と共に防水性を備える防湿性紙の製造が可能である。
【発明を実施するための形態】
【００１５】
[防湿性紙]
本発明に係る防湿性紙は、紙基材と、該紙基材の少なくとも一方の面に位置する塗工層と、を備え、透湿度が５０ｇ／ｍ２・２４ｈ以下、好ましくは２０ｇ／ｍ２・２４ｈ以下、より好ましくは１０ｇ／ｍ２・２４ｈ以下であり、塗工層の表面における直径５０μｍ以上のブリスターの存在頻度が３０個／ｃｍ２以下、好ましくは２０個／ｃｍ２以下である。
【００１６】
ここで、防湿性紙の透湿度とは、JIS Z 0208に準拠して防湿性紙の塗工層側から測定した値である。
【００１７】
また、ブリスターの存在頻度は、ブリスターが発生している箇所を画像観察することにより求めることができる。即ち、塗工層の表面に１ｃｍ×１ｃｍの大きさの領域を５個任意に設定し、これらの各領域において顕微鏡等により画像観察を行うことでブリスターの存在頻度を求め、これらの平均値を算出してブリスターの存在頻度とする。ブリスター発生箇所をより分かりやすくするために、着色した染色液を塗工層の表面に含浸し、１２０秒放置後、該染色液含浸箇所表面の着色の濃淡を確認することで、画像観察がより容易になる。また、染色液を用いることで着色の色差を利用した画像解析により、ブリスター存在頻度を算出することもできる。
【００１８】
＜紙基材＞
本発明の防湿性紙を構成する紙基材は、防湿性紙の用途に応じて最適な坪量のものを使用することができる。紙基材が単層紙である場合、その坪量の下限は１０ｇ／ｍ２以上、上限は２５０ｇ／ｍ２以下の範囲で適宜設定することができ、例えば、紙基材がクラフト紙の場合、坪量の下限は３０ｇ／ｍ２以上、上限は２５０ｇ／ｍ２以下の範囲で設定することができる。また、紙基材が２層以上の紙層を有する多層抄き板紙である場合、その坪量の下限は１００ｇ／ｍ２以上、上限は７５０ｇ／ｍ２以下の範囲で適宜設定することができ、例えば、段ボールのライナの場合、坪量の下限は１００ｇ／ｍ２以上、上限は５５０ｇ／ｍ２以下の範囲で設定することができる。
【００１９】
また、紙基材の物性は、防湿性紙の用途に応じて適宜設定することができ、例えば、縦伸びの下限が１．０％以上、上限が１５．０％以下、横伸びの下限が２．０％以上、上限が１２．０％以下の範囲内、比圧縮強の下限が１００Ｎ・ｍ２／ｇ以上、上限が３５０Ｎ・ｍ２／ｇ以下の範囲内となるように設定することができる。
【００２０】
このような紙基材の原料パルプとしては、針葉樹晒クラフトパルプ（ＮＢＫＰ）、広葉樹晒クラフトパルプ（ＬＢＫＰ）、針葉樹未晒クラフトパルプ（ＮＵＫＰ）、広葉樹未晒クラフトパルプ（ＬＵＫＰ）、砕木パルプ（ＧＰ）、リファイナーグラウンドパルプ（ＲＧＰ）、ケミカルパルプ（ＣＰ）、サーモメカニカルパルプ（ＴＭＰ）、ケミサーモメカニカルパルプ（ＣＴＭＰ）等の木材繊維由来の各種パルプ、ケナフ、バガス、竹、麻、ワラなどから得られた非木材パルプを挙げることができる。
【００２１】
紙基材は、古紙パルプを含有するものであってもよく、また、古紙パルプを含有しないものであってもよい。古紙パルプを含有する場合であって、例えば、紙基材が単層紙である場合、好ましくは全パルプに占める古紙パルプの配合率は１０質量％以上、より好ましくは２５質量％以上、更に好ましくは５０質量％以上、最も好ましくは７０質量％以上とすることができ、また、１００質量％（古紙由来のパルプのみからなる）とすることができる。また、古紙パルプ以外のパルプとしてクラフトパルプを配合してもよく、全量クラフトパルプとしてもよい。また、紙基材が２層以上の紙層を有する多層抄き板紙である場合、１層あたりの古紙パルプ配合率を上記の通りとすることができ、各層における古紙パルプ配合率が異なるものであってもよい。
【００２２】
古紙パルプとしては、段ボール古紙、上白、特白、中白、白損等の未印刷古紙を離解した古紙パルプ、上質紙、上質コート紙、中質紙、中質コート紙、更紙等に印刷された古紙、および筆記された古紙、廃棄機密文書等の紙類、雑誌古紙、新聞古紙を離解後脱墨したパルプ（ＤＩＰ）等を使用することができる。
【００２３】
＜塗工層＞
本発明を構成する塗工層は、上記のように、塗工層の表面における直径５０μｍ以上のブリスターの存在頻度が３０個／ｃｍ２以下である。この要件と、防湿性紙の透湿度が５０ｇ／ｍ２・２４ｈ以下であるとの要件により、本発明の防湿性紙は、優れた防湿性を具備するものである。更に、本発明の防湿性紙は、優れた防水性も具備するものである。ここで、防湿性紙の防水性とは、防湿性紙を用いて容器を作製し、当該容器に水を入れて３週間放置しても水の染み出しが発生せず容器の形状が変形しない、あるいは、若干変形はみられるが容器形状が維持されていることを意味する。
【００２４】
塗工層の表面における直径５０μｍ以上のブリスターの存在頻度が３０個／ｃｍ２を超えると、塗工層の透湿度が低下し、防湿性紙の透湿度が５０ｇ／ｍ２・２４ｈを超えることがあり、防湿性紙が防湿性と共に防水性を具備することが難しくなる。
【００２５】
このような塗工層は、合成樹脂およびワックスを含有することが好適である。合成樹脂は、スチレン系樹脂、アクリル系樹脂、ブタジエン系樹脂、ポリオレフィン系樹脂、ポリビニルアルコール樹脂、ポリ乳酸樹脂、ポリエステル系樹脂、ポリエチレン系樹脂の少なくとも１種類を含有することが好適である。特に、合成樹脂がスチレン系樹脂および／またはアクリル系樹脂であることが好適である。
【００２６】
（スチレン系樹脂）
本発明を構成する塗工層が含有することのできるスチレン系樹脂とは、構造中にスチレン骨格を有するスチレン系単量体の共重合割合が５０質量％以上である樹脂であり、スチレン系単量体の重合体のみからなるものであってもよい。
【００２７】
スチレン系単量体としては、例えば、スチレン、ｏ−メチルスチレン、ｍ−メチルスチレン、ｐ−メチルスチレン、２，４−ジメチルスチレン、エチルスチレン、ｐ−ｔｅｒｔ−ブチルスチレン、α−メチルスチレン、α−メチル−ｐ−メチルスチレン等が挙げられる。
【００２８】
また、スチレン単量体と共重合可能な単量体として、例えば、メチルメタクリレート、シクロヘキシルメタクリレート、メチルフェニルメタクリレート等のアルキルメタクリレート、メチルアクリレート、エチルアクリレート、ブチルアクリレート、シクロヘキシルアクリレート等のアルキルアクリレート、メタクリル酸、アクリル酸等の不飽和カルボン酸、マレイン酸、イタコン酸等の無水物である不飽和ジカルボン酸無水物、アクリロニトリル、メタクリロニトリル等の不飽和ニトリル、１，３−ブタジエン、２−メチル−１，３−ブタジエン等の共役ジエン等が挙げられる。これらは１種単独、あるいは、２種以上の組み合わせで用いることができる。
【００２９】
（アクリル系樹脂）
本発明を構成する塗工層が含有することのできるアクリル系樹脂とは、アクリル酸、メタクリル酸及びこれらの誘導体であるアクリル系単量体の共重合割合が５０質量％以上である樹脂であり、アクリル系単量体の重合体のみからなるものであってもよい。
【００３０】
アクリル系単量体としては、例えば、メタクリル酸シクロヘキシル、メタクリル酸ｔ−ブチルシクロヘキシル、メタクリル酸メチル等のメタクリル酸エステル、アクリル酸メチル、アクリル酸エチル、アクリル酸ブチル、アクリル酸イソプロピル等のアクリル酸エステル等を挙げることができ、アクリル系樹脂は、これらのアクリル系単量体から選ばれる１種以上の単量体を重合したものであってよい。
【００３１】
また、アクリル系単量体と共重合可能な単量体としては、スチレン、ｏ−メチルスチレン、ｐ−メチルスチレン、２，４−ジメチルスチレン、エチルスチレン、ｐ−ｔｅｒｔ−ブチルスチレン、α−メチルスチレン、α−メチル−ｐ−メチルスチレン等の芳香族ビニル化合物、アクリロニトリル、メタクリロニトリル等の不飽和ニトリル、Ｎ−フェニルマレイミド、Ｎ−シクロヘキシルマレイミド等のマレイミド、無水マレイン酸等の不飽和ジカルボン酸無水物、メタクリル酸、アクリル酸等の不飽和カルボン酸等が挙げられる。これらは１種単独、あるいは、２種以上の組み合わせで用いることができる。
【００３２】
（ワックス）
塗工層が含有するワックスとしては、例えば、ポリエチレン系ワックス、フィッシャートロプシュワックス、油脂系合成ワックス（脂肪酸エステル系、脂肪酸アミド、ケトン・アミン類）、水素硬化油等の合成ワックス、蜜蝋、木蝋、パラフィン系ワックス、マイクロクリスタリンワックス等の天然ワックス等を挙げることができる。これらのワックスは、１種単独、あるいは、２種以上の組み合わせで使用することができ、特に、パラフィンを含む炭化水素系ワックスが好適である。
【００３３】
本発明の防湿性紙の塗工層は、上記のような成分を含有する塗工剤を塗工して乾燥することにより形成することができる。塗工剤の塗工量は、２０ｇ／ｍ２以下とすることが好ましく、２０ｇ／ｍ２を超えると、防湿性紙の防湿性と防水性の更なる向上は望めない一方で、製造コストの増大を来すことになる。
【００３４】
また、本発明の防湿性紙の塗工層は、平均塗工層厚みの下限が５．５μｍ以上、好ましくは５．７μｍ以上の範囲であることが、防湿性と共に防水性を具備する上で望ましい。この平均塗工層厚みの上限は２０μｍ以下、好ましくは１５μｍ以下、より好ましくは１２．５μｍ以下の範囲であることが望ましい。ここで、平均塗工層厚みは、任意の１０箇所において測定した塗工層の厚みの平均値である。
【００３５】
また、本発明の防湿性紙の塗工層は、塗工層の単位厚さ当たりの透湿度の上限が１０（ｇ／ｍ２・２４ｈ）／μｍ以下、好ましくは８（ｇ／ｍ２・２４ｈ）／μｍ以下であることが、防湿性と共に防水性を具備する上で望ましい。ここで、塗工層の単位厚さ当たりの透湿度は、防湿性紙の塗工層側からJIS Z 0208に準拠して測定した透湿度を平均塗工層厚みで除して算出する値である。
【００３６】
このような本発明の防湿性紙は、優れた防湿性と共に防水性を備えており、これにより、湿気や水分と接触する用途において強度低下が抑制されるという効果がある。
【００３７】
[防湿性紙の製造方法]
本発明の防湿性紙の製造方法は、紙基材の少なくとも一方の面に、輪郭塗工方式により塗工剤を塗工する塗工工程と、塗工された塗工剤を乾燥して塗工層とする乾燥工程と、を有し、乾燥工程では、乾燥工程出口の塗工層温度が１２０℃未満となるように調整するものである。
【００３８】
＜塗工工程＞
本発明で使用する紙基材は、防湿性紙の用途に応じて所望の紙基材を使用することができる。本発明に使用する紙基材を抄造する場合、原料パルプとして、例えば、針葉樹晒クラフトパルプ（ＮＢＫＰ）、広葉樹晒クラフトパルプ（ＬＢＫＰ）、針葉樹未晒クラフトパルプ（ＮＵＫＰ）、広葉樹未晒クラフトパルプ（ＬＵＫＰ）、砕木パルプ（ＧＰ）、リファイナーグラウンドパルプ（ＲＧＰ）、ケミカルパルプ（ＣＰ）、サーモメカニカルパルプ（ＴＭＰ）、ケミサーモメカニカルパルプ（ＣＴＭＰ）等の木材繊維由来の各種パルプ、ケナフ、バガス、竹、麻、ワラなどから得られた非木材パルプを使用することができる。
【００３９】
紙基材の抄造では、古紙パルプを使用することができ、紙基材における古紙パルプ配合率は、防湿性紙の用途に応じて適宜設定することができる。古紙パルプとしては、段ボール古紙、上白、特白、中白、白損等の未印刷古紙を離解した古紙パルプ、上質紙、上質コート紙、中質紙、中質コート紙、更紙等に印刷された古紙、および筆記された古紙、廃棄機密文書等の紙類、雑誌古紙、新聞古紙を離解後脱墨したパルプ（ＤＩＰ）等を使用することができる。
【００４０】
また、紙基材の抄造では、吸湿防止用のサイズ剤や撥水剤を内添又は外添させることができ、更に、強度を向上させるために紙力増強剤を内添させることができる。サイズ剤としては、例えば、ロジン系サイズ剤、ロジンエマルジョン系サイズ剤、α−カルボキシルメチル飽和脂肪酸等、また、中性ロジン系サイズ剤、アルキルケテンダイマー（ＡＫＤ）、アルケニル無水コハク酸（ＡＳＡ）、カチオンポリマー系サイズ剤等が挙げられる。また、撥水剤としては、フッ素系樹脂、ポリアミド系樹脂、ワックスエマルジョン等が挙げられる。また、紙力増強剤としては、ポリアクリルアミド（ＰＡＭ）や変性でん粉等の従来から使用されている紙力増強剤が挙げられる。
【００４１】
また、必要に応じて紙基材に公知の填料を内添させることができる。填料としては、例えば、カオリン、焼成カオリン、デラミネーティッドカオリン、クレー、焼成クレー、デラミネーティッドクレー、イライト、重質炭酸カルシウム、軽質炭酸カルシウム、軽質炭酸カルシウム−シリカ複合物、炭酸マグネシウム、炭酸バリウム、二酸化チタン、酸化亜鉛、酸化珪素、非晶質シリカ、水酸化アルミニウム、水酸化カルシウム、水酸化マグネシウム、水酸化亜鉛等の無機填料、及び尿素−ホルマリン樹脂、ポリスチレン樹脂、フェノール樹脂等の有機填料等が挙げられる。
【００４２】
更に、紙基材の品質に影響のない範囲で、硫酸バンド、塩化アルミニウム、アルミン酸ソーダ、塩基性アルミニウム化合物、水溶性アルミニウム化合物、多価金属化合物、シリカゾル等を内添して使用してもよい。
【００４３】
使用する紙基材は、単層紙であってよく、また、２層以上の紙層を有する多層抄き板紙であってもよい。また、紙基材の坪量は、防湿性紙の用途に応じて適宜設定することができる。紙基材が単層紙である場合、その坪量の下限は１０ｇ／ｍ２以上、上限は２５０ｇ／ｍ２以下の範囲で適宜設定することができ、例えば、紙基材がクラフト紙の場合、坪量の下限は３０ｇ／ｍ２以上、上限は２５０ｇ／ｍ２以下の範囲で設定することができる。また、紙基材が２層以上の紙層を有する多層抄き板紙である場合、その坪量の下限は１００ｇ／ｍ２以上、上限は７５０ｇ／ｍ２以下の範囲で適宜設定することができ、例えば、段ボールのライナの場合、坪量の下限は１００ｇ／ｍ２以上、上限は５５０ｇ／ｍ２以下の範囲で設定することができる。
【００４４】
本発明では、塗工工程にて、上記のような紙基材の所望の一方の面、あるいは、両面に、輪郭塗工方式により塗工剤を塗工する。輪郭塗工方式としては、公知の輪郭塗工方式、例えば、エアナイフ塗工、カーテン塗工、スプレー塗工、ダイ塗工等の塗工方式を用いることができる。
【００４５】
紙基材への塗工剤の塗工を、輪郭塗工方式により行うことにより、紙基材表面への塗工剤の塗工量が均一となり、したがって塗膜厚みが均一となり、後工程である乾燥工程において塗工層におけるブリスターの発生を抑制することができる。また、接触塗工方式に比べて塗工剤の使用量を低減することができ、製造コストを抑えることができる。
【００４６】
輪郭塗工方式による塗工剤の塗工量は、後工程である乾燥工程を経て製造された防湿性紙の透湿度が５０ｇ／ｍ２・２４ｈ以下、好ましくは２０ｇ／ｍ２・２４ｈ以下、より好ましくは１０ｇ／ｍ２・２４ｈ以下となるように設定する。例えば、塗工剤の塗工量を２０ｇ／ｍ２以下とすることが好ましい。塗工剤の塗工量が２０ｇ／ｍ２を超えると、防湿性紙の防湿性と防水性の更なる向上は望めない一方で、製造コストの増大を来すことになる。
【００４７】
また、輪郭塗工方式による塗工剤の塗工時の紙基材の送り速度は、塗工剤の粘度、目標塗工量を考慮して適宜設定することができる。
【００４８】
このような輪郭塗工方式による塗工剤の塗工は、単層塗工であってよく、必要に応じてカーテン塗工により２層以上の同時塗工を行ってもよい。
【００４９】
塗工層用の塗工剤は、例えば、溶媒中に合成樹脂とワックスが混合分散されているものを使用することができる。なお、塗工剤には、顔料、バインダー、安定剤、消泡剤、耐水剤、粘性改良剤、保水剤、防腐剤、着色剤等を含有させてもよい。
【００５０】
＜乾燥工程＞
次に、乾燥工程にて、紙基材に塗工された塗工剤を乾燥して塗工層とする。この乾燥工程では、出口での塗工層温度が１２０℃未満、好ましくは１００℃以下となるように調整する。出口での塗工層温度が１２０℃以上であると、塗工層におけるブリスターの発生率が高くなり、また、塗工層が形成された後に巻き取られた防湿性紙にブロッキングが発生することがある。一方、出口での塗工層温度の下限は、７０℃、好ましくは８０℃とすることができる。出口での塗工層温度が７０℃未満であると、塗工層が形成された後に巻き取られた防湿性紙にブロッキングが発生することがあるだけでなく、塗工層の乾燥が不十分であるため、防水、防湿性能を十分に発現することができない。
【００５１】
乾燥工程出口での塗工層温度の設定は、紙基材の坪量および紙厚を考慮して設定することができる。例えば、紙基材が多層抄き板紙であって坪量および紙厚の大きい段ボールのライナの場合、単層紙であって坪量および紙厚が相対的に小さいクラフト紙に比べて塗工層の表面にブリスターが発生し易い傾向にある。その理由は限定されないが、段ボールのライナの場合、クラフト紙に比べて坪量および紙厚が大きいと共に透気性が低いことが多く、クラフト紙と同じ紙中水分値であっても、乾燥工程において紙基材内部で気化した多くの水分が十分に逃げきれないため、塗工層の表面にブリスターが発生し易くなると考えられる。このため、紙基材の坪量および紙厚が大きいほど、乾燥工程出口での塗工層温度を、上記の範囲内で低目に調整することが好ましい。
【００５２】
ここで、乾燥工程の出口とは、乾燥工程における乾燥ゾーンが１個の場合、当該乾燥ゾーンの出口であり、乾燥工程における乾燥ゾーンが複数個の場合、最も下流側の乾燥ゾーンの出口である。
【００５３】
乾燥工程出口での塗工層温度の調整は、乾燥時間、乾燥ゾーンの温度の調節により行うことができる。乾燥時間は、紙基材の送り速度、乾燥ゾーンの個数、長さ、乾燥ゾーンの機器能力（風量、赤外線出力）等で決定される。また、乾燥方式としては、公知の乾燥方式を用いることができ、例えば、蒸気シリンダ加熱乾燥方式、熱風乾燥方式、ガス式赤外線乾燥方式、電気式赤外線乾燥方式等を挙げることができ、これらのいずれか１種、あるいは、２種以上の組み合わせで使用することができる。
【００５４】
このような本発明の防湿性紙の製造方法は、透湿度が５０ｇ／ｍ２・２４ｈ以下であり、塗工層の表面における直径５０μｍ以上のブリスターの存在頻度が３０個／ｃｍ２以下である防湿性紙の製造が可能である。このような防湿性紙は、優れた防湿性を具備するとともに、防湿性紙を用いて容器を作製し、水を入れて３週間放置しても水の染み出しが発生せず、容器の形状が変形しない、あるいは、若干変形はみられるが容器形状が維持されるものである。
【００５５】
本発明に係る防湿性紙の用途には特に制限はなく、例えば、段ボール箱、洗剤等の吸湿性のあるものを内容物とする包装個箱等として用いることができる。
【実施例】
【００５６】
以下に、実施例によって本発明を更に詳細に説明するが、本発明はこれによって限定されるものではない。
【００５７】
［実施例１］
（紙基材の準備）
針葉樹未晒クラフトパルプ（ＮＵＫＰ）を６３質量％、古紙パルプを３７質量％の割合で使用し、表面に耐水剤、粘性改良剤、保水剤、防腐剤、着色剤を塗工することにより、３層抄きで坪量２８０ｇ／ｍ２となるようライナ用の板紙を抄造して紙基材（参考試料１）とした。
【００５８】
（塗工工程）
溶媒中にスチレン系樹脂およびアクリル系樹脂とパラフィンを含む炭化水素系ワックスが混合分散された防湿剤（マイケルマン社製  ＶＡＰＯＲＣＯＡＴ２２００．Ｓ）１００質量部に消泡剤０．４６質量部を添加して塗工剤を調製した。この塗工剤を、輪郭塗工方式であるエアナイフ塗工により、塗工量が１０ｇ／ｍ２となるように、上記の紙基材（参考試料１）の片面に塗工した。
【００５９】
（乾燥工程）
上記のように紙基材に塗工された塗工剤を乾燥して塗工層とした。乾燥条件は、乾燥工程の出口における塗工層温度が下記の表１に示すように調整された５種の条件とした。これにより、５種の防湿性紙（試料１−１〜試料１−５）を作製した。
【００６０】
[物性測定]
上記のように作製した５種の防湿性紙（試料１−１〜試料１−５）、および、紙基材（参考試料１）について、透湿度、塗工層表面における直径５０μｍ以上のブリスターの存在頻度、巻取状態の防湿性紙の耐ブロッキング性、防湿性紙の防水性を以下のように測定、評価し、結果を下記の表１に示した。
【００６１】
＜透湿度＞
ＪＩＳ Ｚ ０２０８に準拠して測定する。なお、防湿性紙においては、塗工層側から測定する。
【００６２】
＜ブリスターの存在頻度＞
塗工層の表面に１ｃｍ×１ｃｍの大きさの領域を５箇所任意に設定し、これらの各領域において画像観察して、直径５０μｍ以上のブリスターの存在頻度（個／ｃｍ２）を求め、これらの平均値を算出してブリスターの存在頻度（個／ｃｍ２）とする。
【００６３】
＜耐ブロッキング性＞
巻取状態から防湿性紙を引き出し、防湿性紙相互のブロッキング状態を観察して、下記の基準で判定する。
（耐ブロッキング性の判定基準）
○：巻外側の防湿性紙が巻内側の防湿性紙から剥離する際に、剥離
音がなく、抵抗なく引き出すことができる。
△：巻外側の防湿性紙が巻内側の防湿性紙から剥離する際に、剥離
音はあるが、抵抗なく引き出すことができ、実用に供し得る。
×：巻外側の防湿性紙が巻内側の防湿性紙から剥離する際に、剥離
音があり、巻外側の防湿性紙が巻内側の防湿性紙にもって行か
れる傾向がある。
【００６４】
＜防水性＞
防湿性紙を用いて縦２８ｃｍ、横２２ｃｍ、深さ１３ｃｍの容器を作製（塗工層は内面側に位置する）し、この容器に１．０Ｌの水を入れ、温度４０℃、湿度８０％の環境下で３週間放置した後の水の染み出し状況を観察して、下記の基準で判定する。
（防水性の判定基準）
○：水が容器外面や水面より上の容器内面に染み出していない。
△：水が容器外面には染み出していないが、水面より上の容器内面
に染み出している。
×：水が容器外面や水面より上の容器内面に染み出している。
【００６５】
【表１】
2020165039.tif 000002
【００６６】
表１に示されるように、透湿度が５０ｇ／ｍ２・２４ｈ以下であり、、且つ、、塗工層の表面における直径５０μｍ以上のブリスターの存在頻度が３０個／ｃｍ２以下である試料１−２〜試料１−４は、良好な防湿性を有する共に優れた防水性も兼ね備え、また、良好な耐ブロッキング性を有することが確認された。
【００６７】
［実施例２］
（紙基材の準備）
針葉樹未晒クラフトパルプ（ＮＵＫＰ）を使用し、坪量７５ｇ／ｍ２となるようクラフト紙を抄造して紙基材（参考試料２）とした。
【００６８】
（塗工工程）
実施例１と同様にして塗工剤を調製した。この塗工剤を、輪郭塗工方式であるエアナイフ塗工により、塗工量が１２ｇ／ｍ２となるように、上記の紙基材（参考試料２）の片面に塗工した。
【００６９】
（乾燥工程）
上記のように紙基材に塗工された塗工剤を乾燥して塗工層とした。乾燥条件は、乾燥工程の出口における塗工層温度が下記の表２に示すように調整された５種の条件とした。これにより、５種の防湿性紙（試料２−１〜試料２−５）を作製した。
【００７０】
[物性測定]
上記のように作製した５種の防湿性紙（試料２−１〜試料２−５）、および、紙基材（参考試料２）について、透湿度、塗工層表面における直径５０μｍ以上のブリスターの存在頻度、巻取状態の防湿性紙の耐ブロッキング性、防湿性紙の防水性を、実施例１と同様にして測定、評価し、結果を下記の表２に示した。
【００７１】
【表２】
2020165039.tif 000003
【００７２】
表２に示されるように、透湿度が５０ｇ／ｍ２・２４ｈ以下であり、且つ、塗工層の表面における直径５０μｍ以上のブリスターの存在頻度が２０個／ｃｍ２以下である試料２−１〜試料２−３は、良好な防湿性を有する共に優れた防水性も兼ね備え、また、良好な耐ブロッキング性を有することが確認された。
【００７３】
これに対して、試料２−４、試料２−５は、塗工層の表面における直径５０μｍ以上のブリスターの存在頻度が２０個／ｃｍ２以下であるものの、透湿度が５０ｇ／ｍ２・２４ｈを超えており、防水性が劣るものであった。
【００７４】
また、試料２−５と実施例１の試料１−５とを比べると、試料２−５での乾燥工程の出口における塗工層温度が高いにもかかわらず、試料２−５は直径５０μｍ以上のブリスターの存在頻度が２０個／ｃｍ２以下になっている。これは、実施例２で使用した紙基材（参考試料２）は、実施例１で使用した紙基材（参考試料１）よりも紙厚が小さく、透湿度が高く、したがって透気性も高く、乾燥工程において紙基材内部で気化した水分が逃げ易く、これにより塗工層表面のブリスターの発生率が低下しているものと考えられる。
【産業上の利用可能性】
【００７５】
本発明に係る防湿性紙は上記のとおりのものであって、防湿性と共に防水性を備えており、これにより、湿気や水分と接触する用途において強度低下が抑制されるという効果があるため、段ボール用のライナや製函、包装紙等、種々の用途に用いるのに好適で、その産業上の利用可能性は大である。